(57)【特許請求の範囲】
【請求項１】
表層及び裏層を含む二重織物からなる区画用シートであって、
支持具を挿入する挿入部及び支持具を挿入しない非挿入部を有し、
前記二重織物が２色以上の糸で構成されており、前記表層及び前記裏層がそれぞれ異なる色彩を有し、
前記表層及び前記裏層を結合させる結節部が緯糸方向に平行となる向きで配された複数の結節列を有してなり、
隣り合って並列された結節列の間に前記挿入部が設けられ、
前記表層及び前記裏層の各層において、緯糸方向２５．４ｍｍあたりの隣り合う経糸間距離ａの和Ａが５．０〜１１．０ｍｍ、及び／又は、経糸方向２５．４ｍｍあたりの隣り合う緯糸間距離ｂの和Ｂが５．０〜１１．０ｍｍであり、且つ、前記経糸間距離ａの和Ａと前記緯糸間距離ｂの和Ｂの合計が８.０〜１５．０ｍｍであることを特徴とする区画用シート。
【請求項２】
前記二重織物の緯糸方向における端部のうち、一方の端部を結合させるように結合帯を備えることを特徴とする請求項１に記載の区画用シート。
【請求項３】
前記二重織物は、前記表層及び前記裏層に有孔加工による貫通孔を有することを特徴とする請求項１又は２に記載の区画用シート。
【請求項４】
前記表層及び前記裏層の色差ΔＥが２４以上であることを特徴とする請求項１乃至３のいずれか１項に記載の区画用シート。
【請求項５】
前記二重織物の面積に対する結節部の総面積の割合が１〜２０％であることを特徴とする請求項１乃至４のいずれか１項に記載の区画用シート。
【請求項６】
前記表層及び前記裏層の各層において、緯糸方向２５．４ｍｍあたりの経糸間距離ａの和Ａが５．０〜１１．０ｍｍ、及び経糸方向２５．４ｍｍあたりの緯糸間距離ｂの和Ｂが５．０〜１１．０ｍｍであり、且つ、前記経糸間距離ａの和Ａと前記緯糸間距離ｂの和Ｂの合計が８.０〜１５．０ｍｍであることを特徴とする請求項１乃至５のいずれか１項に記載の区画用シート。
【発明の詳細な説明】
【技術分野】
【０００１】
本発明は、区画用シートに関し、支柱等の支持具に取り付けて、工事現場、建築現場、変電所、農場、スキー場等に設置し、区域を明確化できる区画用シートに関する。
【背景技術】
【０００２】
敷地区分標識は、支柱等の支持具に取り付けられ、例えば工事現場、建築現場、変電所、農場、スキー場等において、穴凹、崖等の危険箇所や、危険物等の存在を明示させ、危険区域と安全区域を明確化したり、作業効率化を図るために作業区域を明確化したりすることを目的とし設置されている。
【０００３】
従来、敷地区分標識としては、特許文献１乃至２のようなシートが用いられていた。上記シートは、区域を明確に区分できるが、シートの表面と裏面が視覚的に同等であり、作業者が離れた位置からシートを視認した場合、作業者がどの区域に位置しているか視覚的に識別することが難しく、安全性が確保できなかったり、作業性が悪くなったりするおそれがあった。
【０００４】
蒸気問題を解決する手段としては、例えば特許文献３には、表面と裏面とをそれぞれ異なる色彩に着色しているシートを敷地区分標識として用いることが開示されている。これにより、作業者は自分の位置がどの区分に属しているかを常に識別することが可能となり、安全性や作業性が向上した。しかしながら、生産時にシートに対する着色工程を有する必要があり、生産性が劣るものであった。
また、例示した特許文献１乃至３は、設置の際にロープ等の補助具を用いて支持具に結びつける等して固定しなければならず、設置に時間及び手間が掛かるため、施工性の向上が求められていた。
【先行技術文献】
【特許文献】
【０００５】
【特許文献１】特開平０８−１７０２４４号公報
【特許文献２】特開平０９−３０２９４４号公報
【特許文献３】実案第３０４７１４３号公報
【発明の概要】
【発明が解決しようとする課題】
【０００６】
本発明は、前述の問題を解決するものであり、作業者がシートを視認することで自分の属している区域を識別でき、さらに施工性及び生産性においても優れた区画用シートを提供する。
【課題を解決するための手段】
【０００７】
本発明は前述した目的を達成するものであって、すなわち本発明は、表層及び裏層を含む二重織物からなる区画用シートであって、支持具を挿入する挿入部及び支持具を挿入しない非挿入部を有し、前記二重織物が２色以上の糸で構成されており、前記表層及び前記裏層がそれぞれ異なる色彩を有し、前記表層及び前記裏層を結合させる結節部が緯糸方向に平行となる向きで配された複数の結節列を有してなり、隣り合って並列された結節列の間に前記挿入部が設けられ、前記表層及び前記裏層の各層において、緯糸方向２５．４ｍｍあたりの隣り合う経糸間距離ａの和Ａが５．０〜１１．０ｍｍ、及び／又は、経糸方向２５．４ｍｍあたりの隣り合う緯糸間距離ｂの和Ｂが５．０〜１１．０ｍｍであり、且つ、前記経糸間距離ａの和Ａと前記緯糸間距離ｂの和Ｂの合計が８.０〜１５．０ｍｍであることを特徴とする区画用シートである。
前記二重織物の緯糸方向における端部のうち、一方の端部を結合させるように結合帯を備えることが好ましい。
前記二重織物は、前記表層及び前記裏層に有孔加工による貫通孔を有することが好ましい。
前記表層及び前記裏層の色差ΔＥが２４以上であることを特徴とすることが好ましい。
前記二重織物の面積に対する結節部の総面積の割合が１〜２０％であることが好ましい。
前記表層及び前記裏層の各層において、緯糸方向２５．４ｍｍあたりの経糸間距離ａの和Ａが５．０〜１１．０ｍｍ、及び／又は経糸方向２５．４ｍｍあたりの緯糸間距離ｂの和Ｂが５．０〜１１．０ｍｍであり、且つ、前記経糸間距離ａの和Ａと前記緯糸間距離ｂの和Ｂの合計が８.０〜１５．０ｍｍであることが好ましい。
【発明の効果】
【０００８】
本発明の区画用シートによれば、作業者がシートを視認することにより自分の属している区域を識別することができ、さらに施工性及び生産性においても優れた効果を奏する。
【図面の簡単な説明】
【０００９】
【図１】本発明の実施形態の一例である区画用シートを示す模式平面図である。
【図２】図１のＸ−Ｙにおける模式断面図である。
【図３】本発明の実施形態の一例である区画用シートを示す模式平面拡大図である。
【図４】他の実施形態を示す模式平面図である。
【発明を実施するための形態】
【００１０】
以下、本発明の区画用シートの実施形態について、図面を参照しながら説明する。ただし、本発明は、以下の構成に限定されることを意図しない。また、図面は区画用シート１の各構成の位置関係を示す概略図であり、各構成のサイズ等を正確に反映したものではない。
【００１１】
本発明は、図１及び図２に示すように表層２及び裏層３を含む二重織物を有する区画用シート１であって、前記二重織物が２色以上の糸で構成されており、表層２及び裏層３がそれぞれ異なる色彩を有し、表層２及び裏層３を結合させる結節部４が緯糸方向に平行となる向きで配された複数の結節列５を有してなる区画用シートである。尚、本発明において「結節部」とは、結節点の集合体であり、隣り合う結節点の間隔が１ｃｍ未満であれば、１つの結節部４とみなす。ここでいう結節点は、表層２と裏層３とを結合するために表裏層同士が織り込まれている箇所を示す。また、本発明において「結節列」とは、前述した結節部４が緯糸方向に平行となる向きで所定の間隔で複数に配されるよう列状に形成する、若しくは緯糸方向に平行となる向きで帯状に形成する状態を示す。
【００１２】
本発明の区画用シートの前記二重織物は２色以上の糸で構成され、表層２及び裏層３がそれぞれ異なる色彩を有することが肝要である。表層２及び裏層３がそれぞれ異なる色彩を有することで、表層２及び裏層３の色彩を視覚的に視認できるので、作業者は自分の位置がどの区分に属しているかを常に識別することが可能となり、優れた安全性又は作業性が発揮できる。例えば、安全区域と危険区域を区分する区画用シートとして用いられる場合、安全区域を青色又は緑色の表層とし、危険区域は赤色又は橙色の裏層とすることで、離れた位置からシートを視認するだけで注意喚起を促すことが可能となる。
【００１３】
また、前記二重織物は２色以上の糸を用いて表層２及び裏層３を同時に織成することで、工程が簡略化され、優れた生産性を発揮できる。糸の色の付与方法としては、従来公知の種々の方法を採用することができ、特に限定されるものではない。例えば、原着糸の使用、染色等が挙げられるが、屋外使用に伴う耐候変色の観点から、原着糸を使用することが好ましい。
【００１４】
また、表層２及び裏層３の色差ΔＥが２４以上であることが好ましく、より好ましくは５０以上であり、特に好ましくは８０以上である。色差ΔＥが２４以上であれば、作業者が離れた位置からシートを視認しても自分の属している区域をより明確に識別できる。
【００１５】
本発明の区画用シート１は、図１に示すように結節部４が緯糸方向に平行となる向きで配された結節列５を有し、結節列５が２本以上並列されることが肝要である。結節列５を並列させることで、図２に示すように列と列の間に支持具を挿入することのできる筒状の空間ができ、効率良くシートの設置が可能となる。以下、支持具を挿入する部分を挿入部７とも称し、また、それ以外の部分を非挿入部８とも称する。隣り合う挿入部７同士の間隔としては、支持具の間隔に合わせて適宜設定できる。
【００１６】
また、挿入部７の経糸方向における長さは支持具の太さ等に合わせて適宜設定が可能である。例えば直径５０ｍｍの支持具の場合、支持具の円周を考慮し約１００ｍｍの間隔であれば施工しやすく、且つ施工後の支持具とシートに密着し、挿入部７の中で支持具の動きが抑えられ、シートの裂けの発生を軽減ができる。
【００１７】
また、結節列５は結節部４が緯糸方向に平行となる向きで所定の間隔で複数に配されるよう列状に形成しても良く、緯糸方向に平行となる向きで帯状に形成しても良い。好ましくは、なかでも、後述する結節率を抑え、表層２及び裏層３の色彩がより明確となるという観点から、所定の間隔で複数に配されることが好ましい。さらに、結節部４が所定の間隔で複数に配されることで表層２及び裏層３の間に風が侵入した場合でも、結節部４の列の隙間を風が通り抜け、シート全体として応力を受け流すことができる。
【００１８】
また、結節列５を構成する結節部４の幅（経糸方向における長さ）は２〜５０ｍｍであることが好ましい。２ｍｍ以上であれば、支持具を挿入部７に挿し込む際に、表層２及び裏層３が正反対方向に引っ張られたとしても結節部４の破断や裂けの発生を軽減する。５０ｍｍ以下であれば、表層２及び裏層３の色が混在する結節部４が目立たなくなり、識別させたい所望の色がより明確に表現することができる。
【００１９】
また、前述したように結節部４が所定の間隔で複数に配される場合は、結節部４の長さ（緯糸方向における長さ）が５０〜３００ｍｍ、且つ結節部４同士の緯糸方向における最短の間隔が１０〜２００ｍｍであることが好ましい。この範囲であれば、スムーズに支持具を挿入部７に挿し込むことができ、施工性が向上する。
【００２０】
前記二重織物の単位面積（例えば全緯糸方向×経糸方向１００ｃｍあたり）に対する単位面積に存在する結節部４の面積合計が占める割合（以下、結節率とも称する）が１〜２０％であることが好ましい。１％以上であれば、支持具が挿入された際、充分な表層２及び裏層３を結合する力が得られ、結節部４の破断や裂けの発生を軽減できる。また、２０％以下であれば、表層２及び裏層３の色が混在する結節部４が目立たず、視認性が向上する。
【００２１】
また、前記二重織物は図１に示すように表層２及び裏層３の緯糸方向における端部のうち、設置時に上方となる端部を結合させるように結合帯６を備えることが好ましい。これにより、挿入部７が鞘状に形成でき、支持具を覆うように固定でき、施工の手間がさらに軽減できる。
結合する方法としては、公知の種々の方法を採用することができ、特に限定されるものではない。例えば、織組織として耳部を設けても良く、縫製、融着、接着剤等で二次加工により結合しても良い。
【００２２】
また、前記二重織物の経糸及び緯糸の繊維種としては、特に限定されるものではなく、例えばポリエステル、ポリアミド、アクリル、ポリ塩化ビニル、ポリウレタン等の合成繊維、アセテート、トリアセテート、プロミックス等の半合成繊維、レーヨン、キュプラ等の再生繊維のいずれの繊維種も採用可能である。なかでも強度や耐候性が良好であるという観点からポリアミド、ポリエステル等の合成繊維が好ましい。
【００２３】
また、前記二重織物の経糸及び緯糸の種類としては特に限定するものではなく、マルチフィラメント糸、モノフィラメント糸、フラットヤーン等が挙げられる。なかでも、柔軟性の観点からマルチフィラメント糸が好適に使用される。
【００２４】
また、前記二重織物の経糸及び緯糸がマルチフィラメント糸の場合は、総糸繊度としては７８〜３３０ｄｔｅｘ、且つ、フィラメント数としては２４〜９６本のマルチフィラメント糸を含むことが好ましい。この範囲であれば、裂けが発生することなく、適度なハリコシ感を兼ね備え、施工性が向上する。
【００２５】
また、前記二重織物の表層２及び裏層３の組織としては、特に限定されるものではなく、例えば、平織、綾織、朱子織等の三原組織、変化組織、経ビロード等が挙げられる。なかでも、シートの通気性、強度の均一性に優れる点から平織にしたものがより好ましく採用される。また、表層２及び裏層３が異なる組織を有していても良い。
【００２６】
また、前記二重織物は、図３に示すように表層２及び裏層３の各層において、緯糸方向２５．４ｍｍあたりの隣り合う経糸間距離ａの和Ａが５．０〜１１．０ｍｍ、及び／又は、経糸方向２５．４ｍｍあたりの隣り合う緯糸間距離ｂの和Ｂが５．０〜１１．０ｍｍであり、前記経糸間距離ａの和Ａと前記緯糸間距離ｂの和Ｂの合計が８.０〜１５．０ｍｍであることが好ましい。この範囲であれば、適度な通気性が保たれ、またシートの外部からの物理的応力による裂けの発生を軽減できる。さらに目寄れの発生も軽減でき、織成の安定性も保たれる。
【００２７】
また、前記二重織物の経糸及び緯糸密度としては１００〜２００本／２５.４ｍｍであることが好ましい。１００本以上であれば、十分な滑脱抵抗力が得られ、２００本以下であれば、十分な通気性が得られる。
【００２８】
また、前記二重織物は、図４に示すように表層２及び裏層３に開口する貫通孔９を有することが好ましい。貫通孔９を有することで通気性が向上し、シートが風雨から受ける応力を緩和することができる。また、表層２と裏層３に設けた貫通孔９は、通風性が観点から貫通孔９を重なるように設けることが好ましい。さらに、貫通孔９を重ねて設けることで、区分された内部を、貫通孔９を介して確認でき、安全性も向上する。
【００２９】
貫通孔９の開口位置としては、貫通孔９を略全面に渡って設けても良く、部分的に設けても良く、その目的と用途に応じて適宜設計すれば良い。好ましくは略全面に貫通孔９を設けることで、シート全体で風の応力を緩衝でき裂けの発生を軽減できる。また、挿入部７においては、支持具挿入の際の強い応力よるシートの裂けの発生を軽減するため、図４に示すように非挿入部８のみに貫通孔を設けることが好ましい。また、貫通孔９の開口パターンとしては、特に限定されるものではなく、例えば、格子状、千鳥状等の規則的な配置やランダム状に設けてもても良い。開口方法としては、特に限定されるものではないが、例えば、熱針式、打抜き式等の有孔加工が挙げられ、なかでも、生産性や目寄れ防止の観点から熱針式が好ましく用いられる。
【００３０】
また、貫通孔９の直径は１〜５０ｍｍであることが好ましく、前記二重織物の非挿入部８の単位面積（例えば、１０ｃｍ角あたり）に対する、単位面積に存在する貫通孔の面積合計が占める割合（貫通孔面積率とも称する）が１０〜４０％が好ましい。この範囲であれば、風雨などから受ける外的応力を緩和でき、シートの裂け又は支持具の倒壊等の発生を軽減できる。
【００３１】
本発明の区画用シート１の通気性は、３０．０ｃｍ３／ｃｍ２・ｓｅｃ以上であることが好ましく、より好ましくは１００ｃｍ３／ｃｍ２・ｓｅｃ以上である。３０．０ｃｍ３／ｃｍ２・ｓｅｃ以上であれば、シートが風雨から受ける外的応力を緩和することができ、シートの裂け又は支持具の倒壊等の発生を軽減できる。
【００３２】
本発明の区画用シート１の引裂強度は１５０Ｎ以上であることが好ましい。１５０Ｎ以上であれば、施工時又は施工後の風雨による物理的応力によってシートの裂けの発生を軽減できる。
【００３３】
本発明の区画用シート１の滑脱抵抗力は８０．０Ｎ以上であることが好ましい。滑脱抵抗力が８０．０Ｎ以上であれば、外的応力による原糸の目寄れ、脱落の発生を軽減できる。
【００３４】
また、本発明の目的を阻害しない範囲内であれば、用途に応じて吸水処理、帯電防止処理、難燃処理、耐候処理、目止め処理等を行っておいてもよい。目止め処理は糸の解れを軽減するのに好適に用いられる。
【実施例】
【００３５】
以下、本発明について実施例を挙げて説明するが、本発明は必ずしもその実施例に限定されるものではない。
実施例１〜９及び比較例１の各区画用シート（各試料）については、下記の方法で測定及び性能評価を行った。結果を表１に示す。
【００３６】
＜測定方法＞
１．表裏色差ΔＥ
任意に選んだ５ヶ所において、分光光度計（Ｃｏｌｏｒ  ｉ５、Ｘ−Ｒｉｔｅ社製）を用い、各試料の結節部を有さない部分における表層及び裏層の色差ΔＥを測定し、平均値を求めた。
２．結節率［％］
任意に選んだ５ヶ所において、経糸方向１００ｃｍ×緯糸方向における全幅に存在する結節部の面積の合計を測定し、上記単位面積に対する結節部の面積の割合を算出し、平均を求めた。
３．糸間距離の和
(１)緯糸方向２５．４ｍｍあたりの経糸間距離ａの和Ａ［ｍｍ］
マイクロスコープ（ＫＥＹＥＮＣＥ ＶＨ−Ｚ１００）を使用して拡大倍率１００倍で、各試料表面を観察し、隣り合う経糸同士の距離を測定した。任意で選ばれた１０点の距離の平均値と織密度(本／２５．４ｍｍ)の積を算出し、緯糸方向２５．４ｍｍあたりの経糸間距離ａの和Ａとした。
(２)経糸方向２５．４ｍｍあたりの緯糸間距離ｂの和Ｂ［ｍｍ］
マイクロスコープ（ＫＥＹＥＮＣＥ ＶＨ−Ｚ１００）を使用して拡大倍率１００倍で、各試料表面を観察し、隣り合う緯糸同士の距離を測定した。任意で選ばれた１０点の距離の平均値と織密度(本／２５．４ｍｍ)の積を算出し、経糸方向２５．４ｍｍあたりの緯糸間距離ｂの和Ｂとした。
４．貫通孔面積率［％］
任意に選んだ非挿入部内の５ヶ所において、１０ｃｍ角に存在する複数の貫通孔の面積の合計を測定し、上記単位面積に対する貫通孔の面積の割合を算出し、平均値を求めた。
５．通気性［ｃｍ３／（ｃｍ２・ｓ）］
ＪＩＳ  Ｌ  １０９６Ａ法（フラジール形法）に準じて測定した。尚、測定する各試料は結節部を有さない非挿入部から採取した。
６．滑脱抵抗力（Ｎ）（糸の引き抜けやすさ）
経糸方向、緯糸方向のそれぞれに対し、ＪＩＳ  Ｌ  １０９６法（ピン引掛け法）に準じて測定した。尚、測定する各試料は結節部を有さない非挿入部から採取した。
７．引裂強度［Ｎ］
経糸方向、緯糸方向のそれぞれに対し、ＪＩＳ  Ｌ  １０９６Ａ−１法に準じて測定した。尚、測定する各試料は結節部を有さない非挿入部から採取した。
＜性能評価方法＞
１．視認性
表層側を向けた全長２ｍで施工した各試料と裏層側を向けた全長２ｍで施工した試料を横に並べ、各試料を施工した場所より１００ｍ離れた位置から任意に選ばれた１０人に各試料を観察させ、色彩差を視認できるかを調査した。
○：９人以上が表層及び裏層の色彩差を視認できる。
△：６〜８人が表層及び裏層の色彩差を視認できる。
×：５人以下が表層及び裏層の色彩差を視認できる。
２．施工性
直径５０ｍｍ×長さ１５０ｃｍの鉄製支柱の下部３０ｃｍを土壌に埋設し、５０ｃｍ等間隔で設置した。各試料の支柱差し込み部分に設置した支持具を差し込み、全長３００ｃｍに渡り各試料を施工した。
○：容易に施工できる
△：挿入部に支持具の挿し込む作業に少し時間を要するが、施工できる
×：挿入部がない、又は支持具を差し込む作業に多時間を要し、施工が困難である。
【００３７】
以下に述べる実施例、比較例はエアージェット織機（豊田自動織機社製 品番：ＪＡＴ７１０）により緯糸方向の長さ１００ｃｍの織物を織成した。
〔実施例１〕
下記仕様により、結節列を形成する結節部を、緯糸方向に平行となる向きで所定の間隔で配させ、上記結接列を並列させ挿入部を備えた表裏層が平織の二重織物を織成した緯糸方向１００ｃｍの区画用シートを得た。ここで用いられた経糸及び緯糸は、表層には色座標Ｌ＝５３．７４，ａ＝−５１．６６，ｂ＝６．４１、１６７ｄｔｅｘ／４８ｆのポリエステル原着糸を用い、裏層には色座標Ｌ＝５４．０８，ａ＝３３．３２，ｂ＝４１．４２、１６７ｄｔｅｘ／４８ｆのポリエステル原着糸を用い、表層及び裏層の色差ΔＥは９１．９であった。
結節列は、結節部のサイズが経糸方向１０ｍｍ×緯糸方向１００ｍｍ、隣り合う結節部の間隔が１２０ｍｍとなるよう連続的に結節部を配し、列状に形成した。そして、上記結節列を経糸方向１００ｍｍの間隔で並列させ挿入部を備え、上記挿入部は経糸方向に１５０ｍｍ毎に設けた。その際、結節率は４．２％であった。
また、挿入する支持具を覆うように固定できるよう前記二重織物の緯糸方向の片方の端部に耳部を設けた。
尚、表層及び裏層の糸密度が、経糸密度１５６本／２５．４ｍｍ、緯糸密度１２０本／２５．４ｍｍとし、各層の隣り合う経糸間距離ａの和Ａが共に３．２ｍｍ、隣り合う緯糸間距離ｂの和Ｂが共に７．１ｍｍとした。
〔実施例２〕
実施例１で織成した二重織物の非挿入部のみ略全面に開口する直径が２ｍｍの貫通孔を設けた以外は実施例１と同様にした。尚、貫通孔は表層及び裏層の貫通孔同士が重なるように設け、貫通孔面積率は１１．９％であった。
〔実施例３〕
表層の経糸及び緯糸に色座標は、Ｌ＝３６．３５，ａ＝−１３．０９，ｂ＝９．９４のポリエステル原着糸を用いて、表層及び裏層の色差ΔＥが５８．８であったとした以外は、実施例２と同様にした。
〔実施例４〕
表層の緯糸及び経糸に色座標は、Ｌ＝３６．３５，ａ＝−１３．０９，ｂ＝９．９４のポリエステル原着糸を用いて、裏層の経糸及び緯糸には色座標は、Ｌ＝５４．９２，ａ＝−０．３２，ｂ＝１８．７１のポリエステル原着糸を用いて、表層及び裏層の色差ΔＥが２４．２であった以外は、実施例２と同様にした。
〔実施例５〕
結節列を形成する結節部が、経糸方向１０ｍｍ×緯糸方向における全幅に帯状とする以外は、実施例２と同様にした。尚、結節率は１６．０％とした。
〔実施例６〕
結節列を形成する結節部が、経糸方向１０ｍｍ×緯糸方向５０ｍｍ、隣り合う結節部の間隔が１７０ｍｍとなるよう連続的に配し、列状に形成した以外は、実施例２と同様にした。尚、結節率が２．１％であった。
〔実施例７〕
表層及び裏層の糸密度が、経糸密度１５６本／２５．４ｍｍ、緯糸密度１００本／２５．４ｍｍとし、各層の隣り合う経糸間距離ａの和Ａが共に３．２ｍｍ、隣り合う緯糸間距離ｂの和Ｂが共に１０．２ｍｍとし、表層及び裏層の色差ΔＥが９０．８であった以外は、実施例２と同様にした。
〔実施例８〕
表層及び裏層の各層の糸密度が、経糸密度１５６本／２５．４ｍｍ、緯糸密度１３０本／２５．４ｍｍとし、各層の隣り合う経糸間距離ａの和Ａが共に３．２ｍｍ、隣り合う緯糸間距離ｂの和Ｂが共に５．４ｍｍとした以外は、実施例２と同様にした。
〔実施例９〕
表層及び裏層の糸密度が、経糸密度１５６本／２５．４ｍｍ、緯糸密度１３０本／２５．４ｍｍとし、表層を平織、裏層を綾織の二重織物を織成した。その際、表層の隣り合う経糸間距離ａの和Ａが３．２ｍｍ、隣り合う緯糸間距離ｂの和Ｂが７．１ｍｍであり、裏層の隣り合う経糸間距離ａの和Ａが３．２ｍｍ、隣り合う緯糸間距離ｂの和Ｂが４．８ｍｍであること以外は、実施例２と同様にした。
〔比較例１〕
下記仕様により、平織を織成した。色座標Ｌ＝５３．７４，ａ＝−５１．６６，ｂ＝６．４１、１６７ｄｔｅｘ／４８ｆのポリエステル原着糸を経糸及び緯糸として用いた緯糸方向１００ｃｍの区画用シートを得た。
尚、糸密度が、経糸密度７８本／２５．４ｍｍ、緯糸密度６０本／２５．４ｍｍとし、隣り合う経糸間距離ａの和Ａが３．２ｍｍ、隣り合う緯糸間距離ｂの和Ｂが７．１ｍｍとした。
その後、略全面に開口する直径２ｍｍの貫通孔を設けた。尚、貫通孔面積率は１１．９％であった。
【００３８】
【表１】
0006794132.tif 000002
【符号の説明】
【００３９】
１  区画用シート
２  表層
３  裏層
４  結節部
５  結節列
６  結合帯
７  挿入部
８  非挿入部
９  貫通孔
ａ  経糸間距離
ｂ  緯糸間距離
【図１】
0006794132.tif 000003
【図２】
0006794132.tif 000004
【図３】
0006794132.tif 000005
【図４】
0006794132.tif 000006